@@@@sente invention est re@ative à une solution pour un @ain de galvanoplastie destiné à revêtir des objets au moyen d'une couche de zinc ou de cuivre. Une solution pour un bain galvanoplastique selon l'invention contient à la fois du zinc ou du cuivre et un agent complexant, et elle est caractérisée en ce que cet agent complexant est un heptonate. L'invention concerne également un presédé de galvanoplastie pour enrober un objet avec une couche de zinc ou de cuivre en utilisant comme bain une solution du genre précité . S@ivant un exemple de réalisation de l'invention, on enrobe de zinc un objet ferreux par un procédé galvanoplastique en le plongeant dans un bain qui contient une solution alcaline de zinc ainsi qu'un heptonate agissant comme agent complexant, c'est-a-dire de façon à abaisser le pourcentage des ions zinc libres dans le bain. Plus particulièrement, cet agent complexant est l'heptonate de l'un des métaux alcalins, et il est préférablement constitué par l'heptonate de sodium.A titre d'exemple, on obtient un enrobage par zingage brillant sur un article ferreux en soumettant cet objet å une opération de galvanoplastie dans un bain électrolytique non ferreux contenant zinc métallique 10 grammes par litre hydroxyde de sodium 65 grammes par litre heptonate de sodium 5 grammes par litre fluorure de sodium 2 grammes par litre agent de brirrantage du type alkan ou zyglo 6 millilitres par litre L'ad@ition de fluorure de sodium au bain de galvanoplastie a été effectuée pour minimiser la tendance de l'heptonate de sodium à réagir sur les ions ferreux ae la solution de préfé- rence aux ions zinc, Suivant une variante, on enrobe objet ferreu par galvanoplastie en le plongeant dans un bain électrolytique contenant de l'acier mais, dans ce cas, le fluorure de sodium de l'exemple précédent est supprimé, étant donné qu'il aurait tendance à réagir sur le bain de revêtement d'acier. Suivant une autre variante de l'invention, où 1 ton se propose de cuivrer un objet par galvanoplastie, on plonge cet objet dans un bain contenant du cuivre en solution alcaline ainsi qu'un heptonate jouant le rôle d'un agent complexant pour abais ser le pourcentage des ions cuivre licres dan@ la solution. On a constaté qu'il est préférable d'utiliser comme heptonate, l'heptonate d'un élément situé au-dessus du cuivre dans les series électrochimiques, et plus particulièrement l'un des métaux alcalins parmi lesquels on préfère le sodium utilisé s@@s la forme d'heptonate de sodium. REVENDICAT1ONS 1- Solution destinée à constituer un bain.galvanoplastique et contenant du zinc ou du cuivre ainsi qu'un agent complexant, caractérisée en ce que cet agent complexant est un heptonate. 2- Solution de galvanisation suivant la revendication 1, caraetérisée en ce que agent complexant est un heptonate d'un métal alcalin. 3- Solution suivant 11 une quelconque des revendications 1 et 2, caractérisée en ce que agent complexant est de l'hep- tonate de sodium. 4- Solution suivant lune quelconque des revendications précédentes, caractérisée en ce qu'elle est alcaline. 5 Solution suivant lune quelconque des revendications préeédentes, caractérisée en ce qu'on l'utilise pour revêtir un objet ferreux, tandis que par ailleurs elle contient du fluorure de sodium pour réduire la concentration des ions ferreux dans le bain galvanoplastique. 6- Procédé pour le revêtement galvanoplastique d'un objet, caractérisé en ce qu'on utilise comme bain une solution suivant ltune quelconque des revendications 1 à 5, cette solution contenant un agent complexant constitué par un heptonate.